【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
充電式ニッケル─亜鉛セルであって、
（ｉ）ニッケル陽極、亜鉛陰極、及び前記ニッケル陽極と前記亜鉛陰極との間に位置される少なくとも一個のセパレータを備えるジェリイロール集合体と；
（ｉｉ）底部に孔を有し、前記ニッケル陽極と電気的に接続する缶と；
（ｉｉｉ）前記缶の前記底部に固定され、前記缶と電気的に接続され、恒久的な害を前記セルに引き起こすことなく前記セルの動作中に前記孔を通して前記充電式ニッケル─亜鉛セルからガスの通気をするように構成された通気キャップであって、重合物質の圧力シールを備え、前記通気キャップと前記孔とが開閉可能な通気口を構成する、通気キャップと；
（ｉｖ）前記亜鉛陰極と電気的に接続し、前記缶から電気的に絶縁され、前記缶の開口端の閉包として構成された陰性コレクタ板と；を備える充電式ニッケル─亜鉛セル。
【請求項２】
前記缶がニッケルでメッキされたスチールである、請求項１に記載の充電式ニッケル─亜鉛セル。
【請求項３】
前記陰性コレクタ板が水素発生抵抗性の物質でコーティングされた金属板である、請求項１または２に記載の充電式ニッケル─亜鉛セル。
【請求項４】
前記水素発生抵抗性の物質が少なくとも金属、合金、及び重合体の一つである、請求項３に記載の充電式ニッケル─亜鉛セル。
【請求項５】
前記水素発生抵抗性の物質が少なくとも錫、銀、ビスマス、真鍮、亜鉛、及び鉛の一つである、請求項３または４に記載の充電式ニッケル─亜鉛セル。
【請求項６】
前記水素発生抵抗性の物質がテフロン（登録商標）である、請求項３または４に記載の充電式ニッケル─亜鉛セル。
【請求項７】
前記陰性コレクタ板と前記亜鉛陰極との間の電気的交信が溶接された金属タブを通じて行われる、請求項１に記載の充電式ニッケル─亜鉛セル。
【請求項８】
前記陰性コレクタ板と前記亜鉛陰極との間の電気的交信が前記陰性コレクタ板と前記亜鉛陰極との間の直接の接触を通じて行われる、請求項１に記載の充電式ニッケル─亜鉛セル。
【請求項９】
前記陰性コレクタ板と前記亜鉛陰極との間の電気的交信が、前記陰性コレクタ板と前記亜鉛陰極の両方に接触するように構成された導電性バネを通じて行われ、該導電性バネが前記ジェリイロールの端部と前記陰性コレクタ板の間に圧縮されているものである、請求項１に記載の充電式ニッケル─亜鉛セル。
【請求項１０】
前記ニッケル電極及び前記缶の前記底部との間に挿入され、電気的に接触している陽性コレクタ板を更に備えるものである、請求項１に記載の充電式ニッケル─亜鉛セル。
【請求項１１】
前記陽性コレクタ板がニッケル泡状体を備えるものである、請求項１０に記載の充電式ニッケル─亜鉛セル。
【請求項１２】
（ａ）酸化ニッケルマトリクス内に含められて前記ニッケル陽極内に重量で約１％から約１０％の範囲で存在する酸化コバルトと；
（ｂ）前記陽極内に重量で約１％から約１０％の範囲で存在するコバルト金属と；
の混合物を含浸するニッケル泡状下地層を、前記ニッケル陽極が備えるものである、請求項１に記載の充電式ニッケル─亜鉛セル。
【請求項１３】
前記亜鉛陰極が
（ａ）厚さが約４０−８０μＩｎの錫又は錫／亜鉛でメッキされた銅又は真鍮の基板と；
（ｂ）酸化亜鉛に基づく電気化学的活性層と；
を備えるものである、請求項１に記載の充電式ニッケル─亜鉛セル。
【請求項１４】
前記酸化亜鉛に基づく電気化学的活性層が
（ａ）鉛及び錫の少なくとも一方でコーティングされた亜鉛金属粒子と；
（ｂ）酸化亜鉛と；
（ｃ）酸化ビスマスと；
（ｄ）分散剤と；
（ｅ）結合剤と；
を備えるものである、請求項１３に記載の充電式ニッケル─亜鉛セル。
【請求項１５】
前記酸化亜鉛に基づく電気化学的活性層が、シリカ及びアルミナを含む無機繊維を備えるものである、請求項１４に記載の充電式ニッケル─亜鉛セル。
【請求項１６】
前記酸化亜鉛に基づく電気化学的活性層が、炭素繊維を備えるものである、請求項１４に記載の充電式ニッケル─亜鉛セル。
【請求項１７】
（ａ）約０．０２５Ｍと０．２５Ｍの間のリン酸塩と；
（ｂ）約４Ｍと約９Ｍの間のアルカリ度と；
（ｃ）約１Ｍまでのホウ酸塩
を備えるアルカリ性電解質を更に備えるものである、請求項１に記載の充電式ニッケル─亜鉛セル。
【請求項１８】
ＡＡＡ，ＡＡ，Ｃ，Ｄ及びサブＣから成るグループから選ばれる市場で入手可能なサイズに構成された、請求項１に記載の充電式ニッケル─亜鉛セル。
【請求項１９】
充電式ニッケル─亜鉛セルを製造する方法であって、
（ｉ）ニッケル陽極、亜鉛陰極、及びニッケル陽極と亜鉛陰極の間に位置される少なくとも一個のセパレータを備えるジェリイロール集合体を、前記ニッケル陽極が缶の底部及び本体と電気的に接続され、前記亜鉛陰極が前記缶の他端部で前記缶の開口端の閉包として構成された陰性電流コレクタ板と電気的に接続され、前記缶と電気的に絶縁されるように構成された前記缶の中に密閉する工程と；
（ｉｉ）恒久的な害を前記セルに引き起こすことなく前記セルの動作中に前記缶の前記底部の孔を通して前記充電式ニッケル─亜鉛セルからガスの通気をするように構成された通気キャップであって、重合物質の圧力シールを備え、前記通気キャップと前記孔とが開閉可能な通気口を構成する、通気キャップを、前記ニッケル陽極と電気的に接続するように前記缶の前記底部に固定する工程と；
を備える方法。
【請求項２０】
前記孔は（ｉ）の工程の前に前記缶に予め形成されるものである、請求項１９に記載の方法。
【請求項２１】
前記孔は（ｉｉ）の工程の前に前記缶の前記底部を穿刺して形成するものである、請求項１９に記載の方法。
【請求項２２】
前記缶はニッケルでメッキされたスチールを備えるものである、請求項１９に記載の方法。
【請求項２３】
前記陰性コレクタ板が水素発生抵抗性の物質でコーティングされた金属板である、請求項１９または２０に記載の方法。
【請求項２４】
前記水素発生抵抗性の物質が少なくとも金属、合金、及び重合体の一つである、請求項２３に記載の方法。
【請求項２５】
前記水素発生抵抗性の物質が少なくとも錫、銀、ビスマス、真鍮、亜鉛、及び鉛の一つである、請求項２３または２４に記載の方法。
【請求項２６】
前記水素発生抵抗性の物質がテフロン（登録商標）である、請求項２３または２４に記載の方法。
【請求項２７】
前記ジェリイロール集合体を前記缶に密閉する前に、前記ニッケル陽極と前記缶の前記底部の間にこれらと電気的に接続させて陽性コレクタ板を挿入する工程を更に備えるものである、請求項１９に記載の方法。
【請求項２８】
前記陽性コレクタ板がニッケル泡状体を備えるものである、請求項２７に記載の方法。
【請求項２９】
（ａ）酸化ニッケルマトリクス内に含められて前記ニッケル陽極内に重量で約１％から約１０％の範囲で存在する酸化コバルトと；
（ｂ）前記陽極内に重量で約１％から約１０％の範囲で存在するコバルト金属と；
を備える混合物を前記ニッケル陽極が備えるものである、請求項１９に記載の方法。
【請求項３０】
前記亜鉛陰極が
厚さが約４０−８０μＩｎの錫又は錫／亜鉛でメッキされた銅又は真鍮の基板と；
酸化亜鉛に基づく電気化学的活性層と；
を備えるものである、請求項１９に記載の方法。
【請求項３１】
前記酸化亜鉛に基づく電気化学的活性層が
（ａ）鉛及び錫の少なくとも一方でコーティングされた亜鉛金属粒子と；
（ｂ）酸化亜鉛と；
（ｃ）酸化ビスマスと；
（ｄ）分散剤と；
（ｅ）結合剤と；
を備えるものである、請求項３０に記載の方法。
【請求項３２】
前記酸化亜鉛に基づく電気化学的活性層がシリカ及びアルミナを含む無機繊維を備えるものである、請求項３０または３１に記載の方法。
【請求項３３】
前記酸化亜鉛に基づく電気化学的活性層が炭素繊維を備えるものである、請求項３０または３１に記載の方法。
【請求項３４】
（ａ）約０．０２５Ｍと０．２５Ｍの間のリン酸塩と；
（ｂ）約４Ｍと約９Ｍの間のアルカリ度と；
（ｃ）約１Ｍまでのホウ酸塩と；
を備えるアルカリ性電解質を、前記ジェリイロール集合体を前記缶に密閉する前、又は前記ジェリイロール集合体を前記缶に密閉した後に前記孔を通じて、前記缶の中へ導入する工程を更に備える、請求項１９に記載の方法。
【請求項３５】
ＡＡＡ，ＡＡ，Ｃ，ＤまたはサブＣの市場で入手可能なサイズに構成された、請求項１９に記載の充電式ニッケル─亜鉛セル。
【手続補正２】
【補正対象書類名】明細書
【補正対象項目名】０１１７
【補正方法】変更
【補正の内容】
【０１１７】
本発明は理解のために或る程度詳細に記述されたが、記載された実施形態は例示の為であり、限定的なものではない。或る程度の変更及び変化は此処に添付した請求項の範囲内で実施可能であることは当業者には自明であろう。  
本発明は、たとえば、以下のような態様で実現することもできる。
適用例１：
充電式ニッケル─亜鉛セルであって、
（ｉ）ニッケル陽極、亜鉛陰極、及び前記ニッケル陽極と前記亜鉛陰極との間に位置される少なくとも一個のセパレータを備えるジェリイロール集合体と；
（ｉｉ）底部に孔を有し、前記ニッケル陽極と電気的に接続する缶と；
（ｉｉｉ）前記缶の前記底部に固定され、前記缶と電気的に接続され、前記孔を通して前記充電式ニッケル─亜鉛セルからガスの通気をするように構成された通気キャップと；
（ｉｖ）前記亜鉛陰極と電気的に接続し、前記缶から電気的に絶縁され、前記缶の開口端の閉包として構成された陰性コレクタ板と；を備える充電式ニッケル─亜鉛セル。
適用例２：
前記缶がニッケルでメッキされたスチールである、適用例１の充電式ニッケル─亜鉛セル。
適用例３：
前記陰性コレクタ板が水素発生抵抗性の物質でコーティングされた金属板である、適用例２の充電式ニッケル─亜鉛セル。
適用例４：
前記水素発生抵抗性の物質が少なくとも金属、合金、及び重合体の一つである、適用例３の充電式ニッケル─亜鉛セル。
適用例５：
前記水素発生抵抗性の物質が少なくとも錫、銀、ビスマス、真鍮、亜鉛、及び鉛の一つである、適用例４の充電式ニッケル─亜鉛セル。
適用例６：
前記水素発生抵抗性の物質がテフロン（登録商標）である、適用例４の充電式ニッケル─亜鉛セル。
適用例７：
前記陰性コレクタ板と前記亜鉛陰極との間の電気的交信が溶接された金属タブを通じて行われる、適用例１の充電式ニッケル─亜鉛セル。
適用例８：
前記陰性コレクタ板と前記亜鉛陰極との間の電気的交信が前記陰性コレクタ板と前記亜鉛陰極との間の直接の接触を通じて行われる、適用例１の充電式ニッケル─亜鉛セル。
適用例９：
前記陰性コレクタ板と前記亜鉛陰極との間の電気的交信が、前記陰性コレクタ板と前記亜鉛陰極の両方に接触するように構成された導電性バネを通じて行われ、該導電性バネが前記ジェリイロールの端部と前記陰性コレクタ板の間に圧縮されているものである、適用例１の充電式ニッケル─亜鉛セル。
適用例１０：
前記ニッケル電極及び前記缶の前記底部との間に挿入され、電気的に接触している陽性コレクタ板を更に備えるものである、適用例１の充電式ニッケル─亜鉛セル。
適用例１１：
前記陽性コレクタ板がニッケル泡状体を備えるものである、適用例１０の充電式ニッケル─亜鉛セル。
適用例１２：  
（ａ）酸化ニッケルマトリクス内に含められて前記ニッケル陽極内に重量で約１％から約１０％の範囲で存在する酸化コバルトと；
（ｂ）前記陽極内に重量で約１％から約１０％の範囲で存在するコバルト金属と；
の混合物を含浸するニッケル泡状下地層を、前記ニッケル陽極が備えるものである、適用例１の充電式ニッケル─亜鉛セル。
適用例１３：
前記亜鉛陰極が
（ａ）厚さが約４０−８０μＩｎの錫又は錫／亜鉛でメッキされた銅又は真鍮の基板と；
（ｂ）酸化亜鉛に基づく電気化学的活性層と；
を備えるものである、適用例１の充電式ニッケル─亜鉛セル。
適用例１４：
前記酸化亜鉛に基づく電気化学的活性層が
（ａ）鉛及び錫の少なくとも一方でコーティングされた亜鉛金属粒子と；
（ｂ）酸化亜鉛と；
（ｃ）酸化ビスマスと；
（ｄ）分散剤と；
（ｅ）結合剤と；
を備えるものである、適用例１３の充電式ニッケル─亜鉛セル。
適用例１５：
前記酸化亜鉛に基づく電気化学的活性層が、シリカ及びアルミナを含む無機繊維を備えるものである、適用例１４の充電式ニッケル─亜鉛セル。
適用例１６：
前記酸化亜鉛に基づく電気化学的活性層が、炭素繊維を備えるものである、適用例１４の充電式ニッケル─亜鉛セル。
適用例１７：
（ａ）約０．０２５Ｍと０．２５Ｍの間のリン酸塩と；
（ｂ）約４Ｍと約９Ｍの間のアルカリ度と；
（ｃ）約１Ｍまでのホウ酸塩
を備えるアルカリ性電解質を更に備えるものである、適用例１の充電式ニッケル─亜鉛セル。
適用例１８：
ＡＡＡ，ＡＡ，Ｃ，Ｄ及びサブＣから成るグループから選ばれる市場で入手可能なサイズに構成された、適用例１の充電式ニッケル─亜鉛セル。
適用例１９：
充電式ニッケル─亜鉛セルを製造する方法であって、
（ｉ）ニッケル陽極、亜鉛陰極、及びニッケル陽極と亜鉛陰極の間に位置される少なくとも一個のセパレータを備えるジェリイロール集合体を、前記ニッケル陽極が缶の底部及び本体と電気的に接続され、前記亜鉛陰極が前記缶の他端部で前記缶の開口端の閉包として構成された陰性電流コレクタ板と電気的に接続され、前記缶と電気的に絶縁されるように構成された前記缶の中に密閉する工程と；
（ｉｉ）前記缶の前記底部の孔を通して前記充電式ニッケル─亜鉛セルからガスの通気をするように構成された通気キャップを前記ニッケル陽極と電気的に接続するように前記缶の前記底部に固定する工程と；
を備える方法。
適用例２０：
前記孔は（ｉ）の工程の前に前記缶に予め形成されるものである、適用例１９の方法。
適用例２１：
前記孔は（ｉｉ）の工程の前に前記缶の前記底部を穿刺して形成するものである、適用例１９の方法。
適用例２２：
前記缶はニッケルでメッキされたスチールを備えるものである、適用例１９の方法。
適用例２３：
前記陰性コレクタ板が水素発生抵抗性の物質でコーティングされた金属板である、適用例２０の方法。
適用例２４：
前記水素発生抵抗性の物質が少なくとも金属、合金、及び重合体の一つである、適用例２３の方法。
適用例２５：
前記水素発生抵抗性の物質が少なくとも錫、銀、ビスマス、真鍮、亜鉛、及び鉛の一つである、適用例２４の方法。
適用例２６：
前記水素発生抵抗性の物質がテフロン（登録商標）である、適用例２４の方法。
適用例２７：
前記ジェリイロール集合体を前記缶に密閉する前に、前記ニッケル陽極と前記缶の前記底部の間にこれらと電気的に接続させて陽性コレクタ板を挿入する工程を更に備えるものである、適用例１の方法。
適用例２８：
前記陽性コレクタ板がニッケル泡状体を備えるものである、適用例１の方法。
適用例２９：
（ａ）酸化ニッケルマトリクス内に含められて前記ニッケル陽極内に重量で約１％から約１０％の範囲で存在する酸化コバルトと；
（ｂ）前記陽極内に重量で約１％から約１０％の範囲で存在するコバルト金属と；
を備える混合物を前記ニッケル陽極が備えるものである、適用例１９の方法。
適用例３０：
前記亜鉛陰極が
厚さが約４０−８０μＩｎの錫又は錫／亜鉛でメッキされた銅又は真鍮の基板と；
酸化亜鉛に基づく電気化学的活性層と；
を備えるものである、適用例１９の方法。
適用例３１：
前記酸化亜鉛に基づく電気化学的活性層が
（ａ）鉛及び錫の少なくとも一方でコーティングされた亜鉛金属粒子と；
（ｂ）酸化亜鉛と；
（ｃ）酸化ビスマスと；
（ｄ）分散剤と；
（ｅ）結合剤と；
を備えるものである、適用例３０の方法。
適用例３２：
前記酸化亜鉛に基づく電気化学的活性層がシリカ及びアルミナを含む無機繊維を備えるものである、適用例３０の方法。
適用例３３：
前記酸化亜鉛に基づく電気化学的活性層が炭素繊維を備えるものである、適用例３１の方法。
適用例３４：
（ａ）約０．０２５Ｍと０．２５Ｍの間のリン酸塩と；
（ｂ）約４Ｍと約９Ｍの間のアルカリ度と；
（ｃ）約１Ｍまでのホウ酸塩と；
を備えるアルカリ性電解質を、前記ジェリイロール集合体を前記缶に密閉する前、又は前記ジェリイロール集合体を前記缶に密閉した後に前記孔を通じて、前記缶の中へ導入する工程を更に備える、適用例１９の方法。
適用例３５：
ＡＡＡ，ＡＡ，Ｃ，ＤまたはサブＣの市場で入手可能なサイズに構成された、適用例１９の充電式ニッケル─亜鉛セル。